(57)【要約】【課題】中性子遮蔽性能を有する炭素鋼等を提供する。【解決手段】鉄Ｆｅと炭素Ｃと微量元素とを含む炭素鋼において、微量元素は、ケイ素Ｓｉと、マンガンＭｎとを含み、炭素Ｃの含有割合は、０．０５ｗｔ％以上０．３５ｗｔ％以下となっており、ケイ素Ｓｉの含有割合は、０．１ｗｔ％以上０．５ｗｔ％以下となっており、マンガンＭｎの含有割合は、０．５ｗｔ％以上１．５ｗｔ％以下となっている。より好ましくは、炭素Ｃの含有割合は、０．３０ｗｔ％となっており、ケイ素Ｓｉの含有割合は、０．３０ｗｔ％となっており、マンガンＭｎの含有割合は、１．３０ｗｔ％となっている。【選択図】図２
2020186453.tif 000002
【特許請求の範囲】
【請求項１】
鉄Ｆｅと炭素Ｃと微量元素とを含む炭素鋼において、
前記微量元素は、ケイ素Ｓｉと、マンガンＭｎとを含み、
前記炭素Ｃの含有割合は、０．０５ｗｔ％以上０．３５ｗｔ％以下となっており、
前記ケイ素Ｓｉの含有割合は、０．１ｗｔ％以上０．５ｗｔ％以下となっており、
前記マンガンＭｎの含有割合は、０．５ｗｔ％以上１．５ｗｔ％以下となっている炭素鋼。
【請求項２】
前記炭素Ｃの含有割合と、前記ケイ素Ｓｉの含有割合とは、同等の含有割合となっており、
前記マンガンＭｎの含有割合は、前記炭素Ｃ及び前記ケイ素Ｓｉの含有割合よりも多くなっている請求項１に記載の炭素鋼。
【請求項３】
前記炭素Ｃの含有割合は、０．３０ｗｔ％となっており、
前記ケイ素Ｓｉの含有割合は、０．３０ｗｔ％となっており、
前記マンガンＭｎの含有割合は、１．３０ｗｔ％となっている請求項２に記載の炭素鋼。
【請求項４】
請求項１から３のいずれか１項に記載の炭素鋼を用いて形成されると共に、内部に放射性物質を収容する容器本体と、
前記容器本体の外側に設けられる中性子遮蔽材と、を備える放射性物質収納容器。
【請求項５】
炭素鋼の中性子遮蔽性能を解析する遮蔽性能の解析方法であって、
中性子を放射する線源の解析モデルとなる線源モデルと、炭素鋼の解析モデルとなる鋼材モデルとを生成するステップと、
前記鋼材モデルに対して、前記炭素鋼に含まれる元素としての鉄Ｆｅ、炭素Ｃ、ケイ素Ｓｉ及びマンガンＭｎの核データと、前記元素の含有割合とを設定するステップと、
中性子の遮蔽解析を行う解析コードを用いて、前記鋼材モデルにより前記線源モデルからの中性子を遮蔽する遮蔽性能を解析するステップと、を備える遮蔽性能の解析方法。
【請求項６】
前記鋼材モデルの遮蔽性能に関する解析結果に基づいて、前記炭素鋼の中性子の遮蔽性能を評価するステップを、さらに備える請求項５に記載の遮蔽性能の解析方法。
【請求項７】
請求項５または６に記載の遮蔽性能の解析方法によって得られた、前記鋼材モデルの遮蔽性能に関する解析結果に基づいて、中性子の遮蔽構造を設計する遮蔽構造の設計方法であって、
前記遮蔽構造は、炭素鋼を用いて形成される構造部材と、前記構造部材に設けられる中性子遮蔽材とを含み、
前記線源モデルと、前記構造部材の解析モデルとなる構造モデルと、前記中性子遮蔽材の解析モデルとなる遮蔽材モデルとを生成するステップと、
前記構造モデルに対して、前記解析結果に基づく前記炭素鋼に含まれる元素としての鉄Ｆｅ、炭素Ｃ、ケイ素Ｓｉ及びマンガンＭｎの核データと、前記元素の含有割合とを設定するステップと、
前記遮蔽材モデルに対して、前記中性子遮蔽材に含まれる元素の核データを設定するステップと、
中性子の遮蔽解析を行う解析コードを用いて、前記構造モデル及び前記遮蔽材モデルにより前記線源モデルからの中性子を遮蔽する遮蔽性能を解析するステップと、を備える遮蔽構造の設計方法。
【発明の詳細な説明】
【技術分野】
【０００１】
本発明は、炭素鋼、放射性物質収納容器、遮蔽性能の解析方法及び遮蔽構造の設計方法
に関するものである。
【背景技術】
【０００２】
従来、中性子を遮蔽する遮蔽材として、中性子を遮蔽する元素であるガドリニウムＧｄを含んだ放射線遮蔽材が知られている（例えば、特許文献１参照）。
【先行技術文献】
【特許文献】
【０００３】
【特許文献１】特開２００８−８６５６号公報
【発明の概要】
【発明が解決しようとする課題】
【０００４】
中性子を含む放射線を遮蔽する放射線遮蔽材は、炭素鋼等の鋼材に比べて高価なものとなっている。ところで、中性子を遮蔽する遮蔽構造として、炭素鋼と中性子遮蔽材とを組み合わせたものがある。一般的に、炭素鋼は、中性子を遮蔽する効果を期待されてはいないことから、中性子の遮蔽は、中性子遮蔽材にて行われるように、遮蔽構造が設計される。この場合、中性子遮蔽材の厚みが厚くなり、中性子遮蔽材の使用量が多くなってしまう。
【０００５】
そこで、本発明は、中性子遮蔽性能を有する炭素鋼、放射性物質収納容器、遮蔽性能の解析方法及び遮蔽構造の設計方法を提供することを課題とする。
【課題を解決するための手段】
【０００６】
本発明の炭素鋼は、鉄Ｆｅと炭素Ｃと微量元素とを含む炭素鋼において、前記微量元素は、ケイ素Ｓｉと、マンガンＭｎとを含み、前記炭素Ｃの含有割合は、０．０５ｗｔ％以上０．３５ｗｔ％以下となっており、前記ケイ素Ｓｉの含有割合は、０．１ｗｔ％以上０．５ｗｔ％以下となっており、前記マンガンＭｎの含有割合は、０．５ｗｔ％以上１．５ｗｔ％以下となっている。
【０００７】
また、本発明の放射性物質収納容器は、上記の炭素鋼を用いて形成されると共に、内部に放射性物質を収容する容器本体と、前記容器本体の外側に設けられる中性子遮蔽材と、を備える。
【０００８】
また、本発明の遮蔽性能の解析方法は、炭素鋼の中性子遮蔽性能を解析する遮蔽性能の解析方法であって、中性子を放射する線源の解析モデルとなる線源モデルと、炭素鋼の解析モデルとなる鋼材モデルとを生成するステップと、前記鋼材モデルに対して、前記炭素鋼に含まれる元素としての鉄Ｆｅ、炭素Ｃ、ケイ素Ｓｉ及びマンガンＭｎの核データと、前記元素の含有割合とを設定するステップと、中性子の遮蔽解析を行う解析コードを用いて、前記鋼材モデルにより前記線源モデルからの中性子を遮蔽する遮蔽性能を解析するステップと、を備える。
【０００９】
また、本発明の遮蔽構造の設計方法は、上記の中性子遮蔽性能の解析方法によって得られた、前記鋼材モデルの遮蔽性能に関する解析結果に基づいて、中性子の遮蔽構造を設計する遮蔽構造の設計方法であって、前記遮蔽構造は、炭素鋼を用いて形成される構造部材と、前記構造部材に設けられる中性子遮蔽材とを含み、前記線源モデルと、前記構造部材の解析モデルとなる構造モデルと、前記中性子遮蔽材の解析モデルとなる遮蔽材モデルとを生成するステップと、前記構造モデルに対して、前記解析結果に基づく前記炭素鋼に含まれる元素としての鉄Ｆｅ、炭素Ｃ、ケイ素Ｓｉ及びマンガンＭｎの核データと、前記元素の含有割合とを設定するステップと、前記遮蔽材モデルに対して、前記中性子遮蔽材に含まれる元素の核データを設定するステップと、中性子の遮蔽解析を行う解析コードを用いて、前記構造モデル及び前記遮蔽材モデルにより前記線源モデルからの中性子を遮蔽する遮蔽性能を解析するステップと、を備える。
【発明の効果】
【００１０】
本発明によれば、中性子遮蔽性能を有するものとすることができる。
【図面の簡単な説明】
【００１１】
【図１】図１は、本実施形態に係るキャスクに関する概略構成図である。
【図２】図２は、炭素鋼に含まれる微量元素の含有割合と中性子遮蔽性能を示す図である。
【図３】図３は、炭素鋼の中性子遮蔽性能を示すグラフである。
【図４】図４は、本実施形態に係る遮蔽性能の解析方法及び遮蔽構造の設計方法に用いられる解析装置に関する概略構成図である。
【図５】図５は、遮蔽性能の解析方法において用いられる解析モデルに関する説明図である。
【図６】図６は、本実施形態に係る遮蔽性能の解析方法及び遮蔽構造の設計方法に関するフローチャートである。
【図７】図７は、遮蔽構造の設計方法において用いられる解析モデルに関する説明図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００１３】
［本実施形態］
（キャスク）
図１は、本実施形態に係るキャスクに関する概略構成図である。放射性物質収納容器としてのキャスク１１は、内部に放射性物質を収容する容器となっている。キャスク１１は、胴部１２と蓋部１３とバスケット１４とから構成されている。
【００１４】
胴部１２は、胴本体（容器本体）２１の一方、つまり、上部に開口部２２が形成され、他方、つまり、下部に底部２３が形成された有底の円筒形状をなしており、内部に放射性物質（例えば、使用済燃料集合体）を収納可能となっている。すなわち、胴本体２１は、内部にキャビティ２４が設けられ、このキャビティ２４は、その内面がバスケット１４の外周形状に合わせた形状となっている。
【００１５】
バスケット１４は、複数の放射性物質（図示略）を個々に収納するセルを複数有している。バスケット１４は、図１に示すようにバスケット本体１４Ａを有する。バスケット本体１４Ａは、互いに平行かつ所定間隔で配置されるセルとしての放射性物質収納部１４Ｂが上下方向で連続して形成されている。上下方向とは、キャスク１１において胴部１２の円筒形状の中心軸に沿う方向であり、胴本体２１の上下方向に相当する。そして、胴本体２１は、下部に底部２３が溶接により結合されており、この胴本体２１および底部２３は、γ線遮蔽機能を有する炭素鋼製の鍛造品となっている。
【００１６】
胴部１２は、胴本体２１の外周側に所定の隙間を空けて外筒２５が配設されており、胴本体２１の外周面と外筒２５の内周面との間に、熱伝達を行う図示しない銅製の伝熱フィンが周方向に等間隔で複数溶接されている。そして、胴部１２は、胴本体２１と外筒２５との空間部に、水素を多く含有する高分子材料であって中性子遮蔽機能を有するボロンまたはボロン化合物を含有したレジン（中性子遮蔽材）２６が流動状態で図示しないパイプ等を介して注入され、固化されている。
【００１７】
また、胴部１２は、底部２３の下側に複数の連結板４３により所定の隙間を空けて底板２８が連結されていてもよく、この連結板４３と底板２８との空間部にレジン（中性子遮蔽材）２９が設けられている。更に、胴部１２は、外周部における所定の位置にトラニオン４１が固定されている。
【００１８】
胴部１２における胴本体２１の開口部２２を閉塞する蓋部１３は、一次蓋部３１と二次蓋部３２によって構成されている。また、三次蓋が設けられる場合もある。一次蓋部３１は、γ線を遮蔽するステンレス鋼または炭素鋼からなる円盤形状である。また、二次蓋部３２も、ステンレス鋼製または炭素鋼製の円盤形状であるが、その内部にレジン（中性子遮蔽材）３３が封入されている。この一次蓋部３１および二次蓋部３２は、ステンレス鋼製または炭素鋼製のボルト（図示略）により胴本体２１の上端部に着脱自在に取付けられている。この場合、一次蓋部３１および二次蓋部３２と胴本体２１との間に、それぞれ図示しない金属ガスケットが介装され、内部の密封性を確保している。なお、レジン３３は、一次蓋部３１の内部に設けられていてもよく、一次蓋部３１にのみ設けられていてもよい。
【００１９】
ここで、図２及び図３を参照して、胴本体２１等に用いられる炭素鋼について説明する。図２は、炭素鋼に含まれる微量元素の含有割合と中性子遮蔽性能を示す図である。図３は、炭素鋼の中性子遮蔽性能を示すグラフである。炭素鋼は、ＪＳＭＥ規格材である低温用炭素鋼鍛鋼品となっている。なお、ＪＳＭＥは、規格の一例であり、他にもＡＳＴＭ、ＡＳＭＥ、ＡＩＳＩ、ＪＩＳなどが様々な規格が存在する。炭素鋼は、鉄Ｆｅと炭素Ｃと微量元素とを含むものとなっている。微量元素は、ケイ素Ｓｉと、マンガンＭｎとを含み、また、ケイ素Ｓｉ及びマンガンＭｎの他、リンＰ、硫黄Ｓ、銅Ｃｕ、ニッケルＮｉ、クロムＣｒ、モリブデンＭｏ等を含んでいる。
【００２０】
炭素鋼は、炭素Ｃ及び所定の微量元素が、下記する遮蔽性能の解析方法によって評価された含有割合となっている。具体的に、炭素鋼は、図２に示すように、炭素Ｃの含有割合が、０．０５ｗｔ％以上０．３５ｗｔ％以下となっており、ケイ素Ｓｉの含有割合が、０．１ｗｔ％以上０．５ｗｔ％以下となっており、マンガンＭｎの含有割合が、０．５ｗｔ％以上１．５ｗｔ％以下となっている。炭素鋼は、上記の含有割合とすることで、中性子遮蔽効果を期待できる鋼材として用いることが可能となる。つまり、図２に示すように、炭素鋼における炭素Ｃの含有割合が、０．０５ｗｔ％以上０．３５ｗｔ％以下となる場合、中性子遮蔽性能は、２．６％〜１６．５％向上する。また、炭素鋼におけるケイ素Ｓｉの含有割合が、０．１ｗｔ％以上０．５ｗｔ％以下となる場合、中性子遮蔽性能は、１．３％〜５．８％向上する。また、炭素鋼におけるマンガンＭｎの含有割合が、０．５ｗｔ％以上１．５ｗｔ％以下となる場合、中性子遮蔽性能は、３．１％〜８．８％向上する。
【００２１】
また、図２に示すケースでは、炭素鋼における炭素Ｃの含有割合が０．１１ｗｔ％以上０．１３ｗｔ％以下となり、ケイ素Ｓｉの含有割合が、０．２ｗｔ％以上０．３ｗｔ％以下となり、マンガンＭｎの含有割合が、０．８５ｗｔ％以上１．３５ｗｔ％以下となる場合、中性子遮蔽性能は、約１６％〜１９．１％向上する。また、図２に示す他のケースでは、炭素鋼における炭素Ｃの含有割合が０．３１ｗｔ％以下となり、ケイ素Ｓｉの含有割合が、０．１５ｗｔ％以上０．４ｗｔ％以下となり、マンガンＭｎの含有割合が、０．８５ｗｔ％以上１．２０ｗｔ％以下となる場合、中性子遮蔽性能は、約２０％〜２４．９％向上する。なお、図２に示す他のケースでは、炭素Ｃ、ケイ素Ｓｉ、マンガンＭｎ以外の他の微量元素の含有割合を調整しても、中性子遮蔽性能の向上はほぼ見られないことが確認された。
【００２２】
ここで、炭素鋼は、炭素Ｃの含有割合とケイ素Ｓｉの含有割合とが、同等の含有割合としてもよい。ここで、同等とは、炭素Ｃの含有割合とケイ素Ｓｉの含有割合との差分が、±０．１０ｗｔ％以下となるような範囲である。また、マンガンＭｎの含有割合は、炭素Ｃ及びケイ素Ｓｉの含有割合よりも多くなっている。例えば、炭素鋼は、炭素Ｃの含有割合が、０．３０ｗｔ％となっており、ケイ素Ｓｉの含有割合が、０．３０ｗｔ％となっており、マンガンＭｎの含有割合が、１．３０ｗｔ％となっている。
【００２３】
上記のような含有割合とした炭素鋼は、図３に示すような中性子遮蔽性能となる。図３は、その縦軸が中性子線量率相対値であり、横軸が遮蔽厚となっている。中性子線量率相対値は、鋼材を１（１００％）としたときの炭素鋼の中性子線量の割合である。図３に示すように、微量元素の組成を上記のように特定した炭素鋼は、鋼材に対して、遮蔽厚が厚くなるにつれて、中性子の線量を低減している。このため、上記のように特定した炭素鋼は、中性子の遮蔽性能を有することが確認された。
【００２４】
次に、図４から図７を参照して、炭素鋼の中性子遮蔽性能を解析する遮蔽性能の解析方法について説明する。図４は、本実施形態に係る遮蔽性能の解析方法及び遮蔽構造の設計方法に用いられる解析装置に関する概略構成図である。図５は、遮蔽性能の解析方法において用いられる解析モデルに関する説明図である。図６は、本実施形態に係る遮蔽性能の解析方法及び遮蔽構造の設計方法に関するフローチャートである。
【００２５】
（解析装置）
先ず、図４を参照して、遮蔽性能の解析方法及び遮蔽構造の設計方法に用いられる解析装置５０について説明する。解析装置５０は、解析処理を実行する処理部５１と、各種データを記憶する記憶部５２とを備えている。
【００２６】
処理部５１は、例えば、ＣＰＵ（Central  Processing  Unit）等の集積回路を含んでいる。記憶部５２は、作業領域となるメモリ及び記録媒体としての半導体記憶デバイスまたは磁気記憶デバイス等を含んでいる。
【００２７】
記憶部５２には、中性子の遮蔽解析を行うための解析モデル５５と、炭素鋼に含まれる元素の核データ５６とが記憶されている。処理部５１は、中性子の遮蔽性能を解析する解析コードを用いて、記憶部５２に記憶された解析モデル５５及び核データ５６に基づいて遮蔽解析を行うことで、炭素鋼の中性子の遮蔽性能を評価している。
【００２８】
（遮蔽性能の解析方法）
図６を参照して、遮蔽性能の解析方法について説明する。遮蔽性能の解析方法は、炭素鋼に含まれる各元素の含有割合を、所定の含有割合として解析を行うことで、所定の含有割合となる炭素鋼の遮蔽性能を評価している。
【００２９】
図６に示すように、解析装置５０の処理部５１は、先ず、中性子を放射する線源の解析モデルとなる線源モデルと、炭素鋼の解析モデルとなる鋼材モデルとを生成する（ステップＳ１）。ステップＳ１では、例えば、解析モデルとして、図５に示す解析モデルが生成される。図５に示す解析モデルは、円筒体系の解析モデルとなっており、中心から径方向外側に向かって線源、ボイド空間、炭素鋼が配置されるモデルとなっている。処理部５１は、図５に示す解析モデルを生成すると、記憶部５２に保存する。
【００３０】
続いて、処理部５１は、鋼材モデルに対して、炭素鋼に含まれる元素としての鉄Ｆｅ、炭素Ｃ、ケイ素Ｓｉ及びマンガンＭｎの核データと、元素の含有割合とを設定する（ステップＳ２）。元素の含有割合は、解析したい所定の含有割合とする。また、ステップＳ２では、炭素鋼に含まれる鉄Ｆｅ、炭素Ｃ、ケイ素Ｓｉ及びマンガンＭｎ以外の他の微量元素の核データは未設定としている。同様に、ステップＳ２では、線源モデルに対して、線源に含まれる元素の核データを設定する。
【００３１】
次に、処理部５１は、中性子の遮蔽解析を行う解析コードを用いて、線源モデルから放射される中性子を、鋼材モデルにより遮蔽する遮蔽性能を解析する（ステップＳ３）。ステップＳ３では、解析結果として、円筒体系となる解析モデルの径方向における位置での中性子の線量が算出され、径方向の外側に向かうにつれて低下する中性子線量の減衰率が導出される。
【００３２】
そして、処理部５１は、鋼材モデルの遮蔽性能に関する解析結果に基づいて、炭素鋼の中性子の遮蔽性能を評価する（ステップＳ４）。ステップＳ４では、例えば、径方向の所定の位置における中性子線量の減衰率が、要求された所定の減衰率以下となっているか否かを判定することで、中性子遮蔽性能を有する炭素鋼であるか否かを評価する。
【００３３】
（遮蔽構造の設計方法）
次に、図７を参照して、遮蔽構造の設計方法について説明する。遮蔽構造の設計方法は、中性子遮蔽性能を有すると評価された炭素鋼を用いて、遮蔽構造としてのキャスク１１を遮蔽解析して、所定の遮蔽性能を有するキャスク１１を設計している。なお、遮蔽構造の設計方法は、図４に示す解析装置５０を用いてキャスク１１の遮蔽性能を評価することが可能となっている。また、遮蔽構造の設計方法は、使用する解析モデルが異なるものの、遮蔽性能の解析方法とほぼ同様のステップとなっているため、図６を用いて説明する。
【００３４】
図６に示すように、解析装置５０の処理部５１は、中性子を放射する線源の解析モデルとなる線源モデルと、構造部材としての胴本体２１（または、蓋部１３、底部２３等）の解析モデルとなる構造モデルと、レジン２６（または、レジン２９、レジン３３等）の解析モデルとなる遮蔽材モデルとを生成する（ステップＳ１１）。ステップＳ１１では、例えば、解析モデルとして、図７に示す解析モデルが生成される。図７に示す解析モデルは、円筒体系の解析モデルとなっており、中心から径方向外側に向かって線源、ボイド空間、胴本体２１に用いられる炭素鋼、レジン２６が配置されるモデルとなっている。処理部５１は、図７に示す解析モデルを生成すると、記憶部５２に保存する。
【００３５】
続いて、処理部５１は、構造モデルに対して、炭素鋼に含まれる元素としての鉄Ｆｅ、炭素Ｃ、ケイ素Ｓｉ及びマンガンＭｎの核データと、元素の含有割合とを設定する（ステップＳ１２）。元素の含有割合は、中性子遮蔽性能を有すると評価された所定の含有割合とする。また、ステップＳ１２では、炭素鋼に含まれる鉄Ｆｅ、炭素Ｃ、ケイ素Ｓｉ及びマンガンＭｎ以外の他の微量元素の核データは未設定としている。同様に、ステップＳ１２では、線源モデルに対して、線源に含まれる元素の核データを設定し、遮蔽材モデルに対して、レジン２６に含まれる元素の核データを設定する。
【００３６】
次に、処理部５１は、中性子の遮蔽解析を行う解析コードを用いて、線源モデルから放射される中性子を、構造モデル及び遮蔽材モデルにより遮蔽する遮蔽性能を解析する（ステップＳ１３）。ステップＳ１３では、解析結果として、円筒体系となる解析モデルの径方向における位置での中性子の線量が算出され、径方向の外側に向かうにつれて低下する中性子線量の減衰率が導出される。
【００３７】
そして、処理部５１は、構造モデル及び遮蔽材モデルの遮蔽性能に関する解析結果に基づいて、炭素鋼及びレジン２６の中性子の遮蔽性能を評価する（ステップＳ１４）。ステップＳ１４では、例えば、径方向においてレジン２６よりも外側の位置における中性子線量の減衰率が、要求された所定の減衰率以下となっているか否かを判定することで、中性子遮蔽性能を有するキャスク１１であるか否かを評価する。
【００３８】
以上のように、本実施形態では、炭素Ｃの含有割合が０．０５ｗｔ％以上０．３５ｗｔ％以下となり、ケイ素Ｓｉの含有割合が０．１ｗｔ％以上０．５ｗｔ％以下となり、マンガンＭｎの含有割合が０．５ｗｔ％以上１．５ｗｔ％以下となる炭素鋼とすることができる。
【００３９】
この構成によれば、中性子遮蔽性能を有する炭素鋼とすることができる。このため、炭素鋼の中性子遮蔽性能を考慮して、中性子を遮蔽する遮蔽構造の設計を行うことが可能となる。
【００４０】
また、本実施形態では、炭素Ｃの含有割合と、ケイ素Ｓｉの含有割合とを、同等の含有割合とすることができ、マンガンＭｎの含有割合を、炭素Ｃ及びケイ素Ｓｉの含有割合よりも多くすることができる。
【００４１】
また、本実施形態では、炭素Ｃの含有割合を、０．３０ｗｔ％とし、ケイ素Ｓｉの含有割合を、０．３０ｗｔ％とし、マンガンＭｎの含有割合を、１．３０ｗｔ％とすることができる。
【００４２】
この構成によれば、炭素鋼の中性子遮蔽性能をより向上させることができる。
【００４３】
また、本実施形態では、上記の炭素鋼を用いて形成されると共に、内部に放射性物質を収容する胴本体２１と、胴本体２１の外側に設けられるレジン２６と、を備えるキャスク１１とすることができる。
【００４４】
この構成によれば、炭素鋼に対して中性子遮蔽性能を期待できる分、レジン２６の中性子遮蔽性能を従来に比して低いものとすることができる。このため、キャスク１１の径方向におけるレジン２６の厚さを薄くすることができる。
【００４５】
また、本実施形態では、遮蔽性能の解析方法において、ステップＳ１と、ステップＳ２と、ステップＳ３と、ステップＳ４とを実行することができる。
【００４６】
この構成によれば、炭素鋼の中性子遮蔽性能を適切に解析し、評価することができる。このため、炭素鋼に含まれる炭素Ｃ、ケイ素Ｓｉ、マンガンＭｎの含有割合を、中性子遮蔽性能を有する含有割合として適切に評価することができる。
【００４７】
また、本実施形態では、遮蔽構造の設計方法において、ステップＳ１１と、ステップＳ１２と、ステップＳ１３と、ステップＳ１４とを実行することができる。
【００４８】
この構成によれば、キャスク１１等の遮蔽構造を適切に解析し、評価することができる。このため、中性子遮蔽性能を有する炭素鋼及びレジン２６を用いたキャスク１１が、中性子遮蔽性能を有するものとして適切に評価することができる。
【符号の説明】
【００４９】
１１  キャスク
１２  胴部
１３  蓋部
１４  バスケット
２１  胴本体
２２  開口部
２３  底部
２４  キャビティ
２５  外筒
２６  レジン
２８  底板
２９  レジン
３１  一次蓋部
３２  二次蓋部
３３  レジン
４１  トラニオン
４３  連結板
５０  解析装置
５１  処理部
５２  記憶部
【図１】
2020186453.tif 000003
【図２】
2020186453.tif 000004
【図３】
2020186453.tif 000005
【図４】
2020186453.tif 000006
【図５】
2020186453.tif 000007
【図６】
2020186453.tif 000008
【図７】
2020186453.tif 000009